(57)【要約】【課題】一層の不織布からなるものであっても、ポスター等を安定して押しピン、画鋲または糊等で貼り付け可能とし、直接印刷することが可能で、吸音性能の良好なボード基材を提供すること。【解決手段】熱融着繊維を含む不織布からなり、該不織布の少なくとも一方の表層部分にフィルムを積層していることを特徴とする不織布製ボード基材。該不織布全体がポリエステル繊維からなり、更に該フィルムもポリエステルからなるものを選べば、リサイクル性にも優れるものになる。【選択図】なし【特許請求の範囲】
【請求項１】
熱融着繊維を含む不織布からなり、該不織布の少なくとも一方の表層部分にフィルムを積層していることを特徴とする不織布製ボード基材。
【請求項２】
該不織布がポリエステル繊維からなり、非熱融着繊維が中空繊維を含む請求項１記載の不織布製ボード基材。
【請求項３】
前記不織布の表層部分の厚さが０．５〜５ｍｍで、前記表層部分の密度が内層部分の密度の１．２〜１０倍である請求項１又は２記載の不織布製ボード基材。
【請求項４】
掲示板又は広告用ポップ板に使用される請求項１〜３いずれか１項記載の不織布製ボード基材。
【請求項５】
前記フィルムがポリエステル樹脂からなり、厚さが０．０１〜０．５ｍｍである請求項１〜４いずれか１項記載の不織布製ボード基材。
【請求項６】
全体の目付が１００〜２０００ｇ／ｍ２、全体の厚さが２〜３０ｍｍ、不織布層の密度が０．０１〜０．３ｇ／ｃｍ３である請求項１〜５いずれか１項記載の不織布製ボード基材。
【発明の詳細な説明】
【０００１】
【発明の属する技術分野】
本発明は、熱融着繊維を含む不織布からなるボード基材に関する。
【０００２】
【従来の技術】
従来、ポスターを貼る掲示板やＣＤ店に展示している広告用ＰＯＰ板等としては、ポリスチレンやポリエチレン発泡体等からなるボードやベニヤ板が使用されている。
【０００３】
ポリスチレンやポリエチレン発泡体等からなるボードは、主に広告用ＰＯＰ板等に多く使用されているものの、リサイクル不可能という問題があり、将来の省資源化に適していない。
【０００４】
次に、ベニヤ板は選挙用ポスターの掲示板として多く使用されているが、木材を原材料としているため、ポリスチレンやポリエチレン発泡体等のボードと比較して密度が高くなるため、重く持ち運びが困難であるだけでなく、作業時に木材の繊維状部分が皮膚に刺さるなど、取り扱いに不便であった。
【０００５】
なお、最近、不織布を掲示板に使用することが提案されている（特許文献１参照）が、この掲示板は、押しピンや画鋲の差し抜き性が良好なものとするため、繊維縮合体を二層以上積層したものであり、押しピンの跡を目立たないようにするためには、これらの上に更に不織布を積層するとしている。かかる掲示板は、経済的にも、また製造時の作業性にも問題があった。
また、特許文献２には、一層の不織布からなるボード基材が提案されているが、にじみ等が出てボード基材に直接印刷することは不可能であり、意匠性の高いボードにすることができなかった。
【０００６】
【特許文献１】
特開平７−２４８７３６号公報
【特許文献２】
特開２００２−３０９４７２号公報
【０００７】
【発明が解決しようとする課題】
本発明は、一層の不織布からなるものであっても、ポスター等を安定して押しピンや画鋲または糊等で貼り付け可能とし、直接印刷することが可能で、吸音性能の良好なボード基材を提供することを課題とする。
【０００８】
【課題を解決するための手段】
本発明では、熱融着繊維を含む不織布で、その少なくとも一方の表層部分に、フィルムを積層することにより前記課題を解決した。
【０００９】
【発明の実施の形態】
本発明に用いる不織布は、物理的及び化学的安定性および廃物処理（再生利用可能性）等の点から、全体をポリエステル繊維からなるものとするのが好ましく、非熱融着繊維は、通常の中実繊維であってもよいが、少なくとも一部に中空繊維を含むのが、ボード基材の剛性等の点から好ましい。
【００１０】
また、熱融着繊維としては、熱処理によって、その表面の一部又は全部が溶融して、他の繊維を強固に融着し、不織布の構造を安定化するものであればよく、通常、数十〜百数十℃の温度で溶融（軟化）する素材からなるものを使用する。このような素材を繊維の一部に含む複合繊維、特に、共重合ポリエチレンテレフタレートを融着成分として表面に有する芯鞘型の熱溶融繊維を使用するのが好ましい。
【００１１】
本発明のボード基材は、例えば通常のポリエステル短繊維と熱融着性を有するポリエステル短繊維を原料とし、これらをカード機を通してウェブとして積層し、クロスレイヤー後に加熱処理を施して不織布（平板状）を作製するという工程において、前記加熱処理ゾーンの出口で、フィルムを片面もしくは両面から供給して積層すると同時にローラで圧着平滑化させたり、一旦平板状の不織布を作製した後にフィルムを積層圧着させる方法等で製造できる。すなわち、不織布に熱融着繊維が混綿されているため、その不織布表層部とフィルムの接着性を高め、フィルムを平滑に積層接着させることができる。
【００１２】
かかる不織布は、短繊維を開繊、混綿し、カード機、クロスレイヤー処理を行った後、引き続き試料の両面側から１４０〜２００℃加熱処理し、更に加熱処理ゾーン出口にて、厚みのあるウェブをローラで圧縮することにより、表層と中間層がある「一層の不織布」を作製できる。
【００１３】
例えば、トータル目付７００ｇ／ｍ２、トータル厚さ７ｍｍの不織布片面が平滑状である短繊維不織布の平滑状である表層部分は目付１５０ｇ／ｍ２、厚さ１ｍｍ、密度０．１５ｇ／ｃｍ３であるのに対し、内層部分は目付５５０ｇ／ｍ２、厚さ６ｍｍ、密度０．０９ｇ／ｃｍ３であった（かかる物性は、不織布をローラ処理で平滑化し、硬くなった部分を表層部分として１ｍｍ厚にスライスし、残りの６ｍｍ厚の層を内層部分として測定したものである）。
【００１４】
フィルムと不織布層を接着させる方法としては、直接加熱圧着する方法、または、ホットメルト樹脂や熱融着繊維よりなるウェブを積層して加熱しても良い。このフィルムに直接印刷することにより、ＰＯＰボードのような意匠性の高いものや、ポスター等を簡単に作製でき、なおかつ直接自立させたり、掲示板に押しピンや画鋲または糊で貼り付けを可能とする。また、室内に設置したり、隔壁として使用する場合には、従来のベニヤ板やポリスチレン発泡体からなるボードにはなかった吸音性能が良好であり、室内の静粛化が期待される。
【００１５】
本発明のボード基材は、表層部分の厚さが０．５〜５ｍｍで、表層部分の密度が内層部分の密度の１．２〜１０倍、特に１．３〜３倍程度であるのが好ましい。
表層部分の密度を高めたものであるため、不織布層の密度が０．０１〜０．３ｇ／ｃｍ３、特に０．０５〜０．２ｇ／ｃｍ３というように非常に軽量なものであっても、安定して使用できるものであり、非常に使用し易いものとなる。なお、全体の目付は１００〜２０００ｇ／ｍ２程度で、全体の厚さは２〜３０ｍｍ程度のものが実用的である。なお、密度の高い表層部分と密度の低い内層部分の厚さの比率は、１：１〜３０程度であるのが好ましい。
【００１６】
本発明に用いるフィルム（又はシート）は、一般的に使われる汎用樹脂で良いが、好ましくはポリエステル樹脂からなり、厚さが０．０１〜０．５ｍｍである。不織布層およびフィルムをポリエステル樹脂製にすることによりリサイクルが容易となる。フィルムの厚みが０．０１〜０．５ｍｍとすることで剛性と取り扱い性（重量）に優れる。より好ましくは、厚さが０．０２〜０．２ｍｍがより好適な剛性と取り扱い易さを有している。
【００１７】
かかるボード基材は、一枚の不織布にフィルムを積層してなるものとして、そのまま掲示板や広告用ポップ板に使用することもできるが、木や金属性の枠体に固定されたり、また、表面が板状である他の支持体に積層して使用してもよい。
【００１８】
【実施例】
本発明の実施例を次に示す。なお、実施例において％とあるのは、特に断らない限り、重量％を示す。
【００１９】
（吸音率の測定方法および評価方法）
ＪＩＳ  Ａ  １４０５に基づき、垂直入射吸音率にて測定を行った。吸音性能は、直径３０ｍｍの円柱状の試料を準備し、Ｂｒｕｅｌ＆Ｋｊａｒ社製のマルチチャンネル分析システム３５５０型（ソフトウェアはＢＺ５０８７型２チャンネル分析ソフト）を用い、２マイクロフォン法により、各試料について０〜６ｋＨｚまでの吸音率を測定し、１ｋＨｚの吸音率を比較して評価した。
【００２０】
実施例１
カネボウ合繊（株）製ポリエチレンテレフタレート（ＰＥＴ）中空タイプ短繊維Ｈ５８８（６．６ｄｔｅｘ×５１ｍｍ）を５０％、熱融着繊維としてユニチカファイバー（株）製共重合ＰＥＴ短繊維４０８０（２．２ｄｔｅｘ×５１ｍｍ）５０％を開繊、混綿し、カード機、クロスレイヤー処理を行った。引続き試料の両面側から１４０〜２００℃加熱処理を施し、さらに加熱処理ゾーン出口にてローラで不織布を圧縮し、トータル目付け３５０ｇ／ｍ２、トータル厚さ７ｍｍの不織布を得た。この不織布の片面に粉末状のポリエステル製バインダー樹脂を１０ｇ／ｍ２塗布し、さらにこの上に厚さ０．０５ｍｍのポリエステル製フィルムを積層して、９０℃の加熱処理温度で圧着させた。
【００２１】
これを１０００ｍｍ×１０００ｍｍにカットした後、ＰＯＰボードの基材として使用した。このものにインクジェット方式により直接印刷を行なった。表面ににじみは見られなかった。このＰＯＰボードは、意匠性が高く、且つ、吸音性能もポリスチレン発泡系ボードやベニヤ板に比べて良好であった。また、フィルム面を音源方向に向けた時の吸音性能は、フィルムを積層しない不織布のみのボードより良好であった。
【００２２】
実施例２
実施例１の短繊維Ｈ５８８の代わりに、カネボウ合繊（株）製のポリエチレンテレフタレート（ＰＥＴ）短繊維３１０（２．２ｄｔｅｘ×５１ｍｍ）を使用した以外は、実施例１と同様の方法を実施した。
【００２３】
実施例１及び２で得られたいずれのボード基材も、安定してポスター等の押しピンや画鋲、糊での貼り付けが可能であった。特に、非熱融着繊維として中空繊維を使用した実施例１のボード基材は、剛性があり、一層の不織布状でフィルム面に直接文字や絵を印刷して、そのまま使用でき、ＰＯＰボードやポスター、掲示板等として利用価値のあるものであった。更に、室内で使用した時は、吸音効果も発揮され、非常に利用価値の高いものであった。
【００２４】
実施例３
カネボウ合繊（株）製ポリエチレンテレフタレート（ＰＥＴ）短繊維３１０（２．２ｄｔｅｘ×５１ｍｍ）を７０％、熱融着繊維としてユニチカファイバー（株）製共重合ＰＥＴ短繊維４０８０（２．２ｄｔｅｘ×５１ｍｍ）３０％を使用して、実施例１と同様の方法で、トータル目付け７００ｇ／ｍ２、厚さ２０ｍｍの不織布を得た。この不織布の片面に粉末状のポリエステル製バインダー樹脂を１０ｇ／ｍ２塗布し、さらにこの上に厚さ０．０７ｍｍのポリエステル製フィルムを積層して、９０℃の加熱処理温度で圧着させた。
【００２５】
これを９００ｍｍ×１８００ｍｍにカットし、このものに直接パールカラー調の印刷をほどこし、掲示板として使用した。この掲示板は、ポスター等を安定して押しピンや画鋲または糊等で貼り付けが可能であった。
【００２６】
【発明の効果】
本発明のボード基材は、一層の不織布を基材として使用できるため、製造及び使用いずれの面においても、非常に扱い易い。また、該不織布は、ポリエステル繊維を主体とするため、リサイクル可能であり、将来の省資源化に適している。更に、従来のベニヤ板の場合は、重く持ち運びが困難で、作業時に木材の繊維状部分が皮膚に刺さるなど、取り扱いに不便であったものが、本発明のボード基材は、非常に軽量で、表面が平滑であるため、取り扱いが容易で、外観に優れ、ポスター等を押しピンや画鋲または糊で貼り付け易いものとなる。
【００２７】
なお、本発明のボード基材は、平板状の不織布に、フィルムを積層圧着させたフィルムに直接印刷することにより、ＰＯＰボードのような意匠性の高いものや、ポスター等を簡単に作製でき、なおかつ直接自立させたり、掲示板に糊で貼り付けすることが可能となる。
【図面の簡単な説明】
【図１】本発明の直接自立タイプのＰＯＰボードの一例
【図２】本発明の掲示板に押しピンや画鋲または糊等で貼りつけた一例
【符号の説明】
（１）本発明
（２）ポリエステルフィルム
（３）熱融着繊維を含む不織布
（４）支柱
（５）押しピン
（６）従来の掲示板
【図１】
2004291549.tif 000002
【図２】
2004291549.tif 000003